"単量体組成が、スチレン系単量体95重量超99重量以下、アクリル酸エステル系単量体1重量以上5重量未満両者の合計量が100重量であるである熱可塑性樹脂を含んでなる発泡性熱可塑性樹脂粒子において、該発泡性熱可塑性樹脂粒子のゲルパーミェーションクロマトグラフィー測定から得られる、GPC曲線上のトップピークでの分子量が10万以上13万未満、前記トップピークよりも高分子量側でトップピークの1/2の高さのGPCカーブ上の点からトップピークに引いた線とGPCカーブに囲まれる領域の面積比率が全体の面積の5.1未満、重量平均分子量Mwが20万以上32万未満、重量平均分子量Mwと数平均分子量Mnの比Mw/Mnが2.7以上3.4未満であり、かつ、該発泡性熱可塑性樹脂100重量部に対して、易揮発性発泡剤を4重量部以上10重量部未満、可塑剤を0.2重量部以上2.0重量部未満含有し、該発泡性熱可塑性樹脂粒子中に含有される単量体成分が0.3重量未満であることを特徴とする、発泡性熱可塑性樹脂粒子。アクリル酸エステルがアクリル酸ブチルであることを特徴とする、請求項1記載の発泡性熱可塑性樹脂粒子。水性媒体中にて懸濁重合法により製造されることを特徴とする、請求項1または2記載の発泡性熱可塑性樹脂粒子。請求項1~3のいずれかに記載の発泡性熱可塑性樹脂粒子を発泡させてなることを特徴とする、熱可塑性樹脂予備発泡粒子。請求項4に記載の熱可塑性予備発泡粒子を型内成形してなることを特徴とする、熱可塑性樹脂発泡体。以上のような状況に鑑み、本発明の目的は、低温での予備発泡及び型内成形に適した発泡性熱可塑性樹脂粒子を提供することにある。上記の問題を解決すべく鋭意検討したところ、発明者らは、単量体組成が、スチレン95重量超99重量以下、アクリル酸エステル1重量以上5重量未満である両者の合計量が100重量である熱可塑性樹脂を含んでなる発泡性熱可塑性樹脂粒子において、該発泡性熱可塑性樹脂粒子のゲルパーミェーションクロマトグラフィー以降、GPCと略す。測定チャートから得られるGPCカーブのトップピークの値が10万以上13万未満、前記トップピークよりも高分子量側でトップピークの1/2の高さのGPCカーブ上の点からトップピークに引いた線とGPCカーブに囲まれる面積比率が全体の面積の5.1未満、重量平均分子量Mwが20万以上32万未満、重量平均分子量Mwと数平均分子量Mnの比Mw/Mnが2.7以上3.4未満であり、該発泡性熱可塑性樹脂100重量部に対して易揮発性発泡剤を4重量部以上10重量部未満、可塑剤を0.2重量部以上2.0重量部未満含有し、該発泡性熱可塑性樹脂粒子中に含有される単量体成分を0.3重量未満とすることにより、上記特性を有する発泡性熱可塑性樹脂粒子を得られること見出し、本発明に至った。すなわち、本発明の第1は、単量体組成が、スチレン系単量体95重量超99重量以下、アクリル酸エステル系単量体1重量以上5重量未満両者の合計量が100重量であるである熱可塑性樹脂を含んでなる発泡性熱可塑性樹脂粒子において、該発泡性熱可塑性樹脂粒子のGPC測定チャートから得られるGPCカーブのトップピークの値が10万以上13万未満、前記トップピークよりも高分子量側でトップピークの1/2の高さのGPCカーブ上の点からトップピークに引いた線とGPCカーブに囲まれる面積比率が全体の面積の5.1未満、重量平均分子量Mwが20万以上32万未満、重量平均分子量Mwと数平均分子量Mnの比Mw/Mnが2.7以上3.4未満であり、かつ、該発泡性熱可塑性樹脂100重量部に対して、易揮発性発泡剤を4重量部以上10重量部未満、可塑剤を0.2重量部以上2.0重量部未満含有し、該発泡性熱可塑性樹脂粒子中に含有される単量体成分が0.3重量未満であることを特徴とする、発泡性熱可塑性樹脂粒子に関する。本発明の第2は、アクリル酸エステルがアクリル酸ブチルであることを特徴とする、第1の発明記載の発泡性熱可塑性樹脂粒子に関する。本発明の第3は、水性媒体中にて懸濁重合法により製造されることを特徴とする、第1または第2の発明記載の発泡性熱可塑性樹脂粒子に関する。本発明の第4は、第1~第3のいずれかの発明の発泡性熱可塑性樹脂粒子を発泡させてなることを特徴とする、熱可塑性樹脂予備発泡粒子に関する。本発明の第5は、第4の発明の熱可塑性予備発泡粒子を型内成形してなることを特徴とする、熱可塑性樹脂発泡体に関する。本発明は、単量体組成が、スチレン系単量体95重量超99重量以下、アクリル酸エステル系単量体1重量以上5重量未満両者の合計量が100重量である熱可塑性樹脂を含んでなる発泡性熱可塑性樹脂粒子において、該発泡性熱可塑性樹脂粒子のGPC測定チャートから得られるGPCカーブのトップピーク値が10万以上13万未満、前記トップピークよりも高分子量側でトップピークの1/2の高さのGPCカーブ上の点からトップピークに引いた線とGPCカーブに囲まれる面積比率が、全体の面積の5.1未満、重量平均分子量Mwが20万以上32万未満、重量平均分子量Mwと数平均分子量Mnの比Mw/Mnが2.7以上3.4未満、該発泡性熱可塑性樹脂100重量部に対して、易揮発性発泡剤を4重量部以上10重量部未満、可塑剤0.2重量部以上2.0重量部未満含有し、該発泡性熱可塑性樹脂粒子中に含有される単量体成分が0.3重量未満であることにより、低温での予備発泡および型内成形に適した発泡性熱可塑性樹脂粒子を得ることができる。本発明の発泡性熱可塑性樹脂粒子は、単量体組成が、スチレン系単量体95重量超99重量以下、アクリル酸エステル系単量体1重量以上5重量未満両者の合計量が100重量であるである熱可塑性樹脂を含んでなる発泡性熱可塑性樹脂粒子において、該発泡性熱可塑性樹脂粒子のGPC測定チャートから得られるGPCカーブのトップピークの値が10万以上13万未満、前記トップピークよりも高分子量側でトップピークの1/2の高さのGPCカーブ上の点からトップピークに引いた線とGPCカーブに囲まれる面積比率が全体の面積の5.1未満、重量平均分子量Mwが20万以上32万未満、重量平均分子量Mwと数平均分子量Mnの比Mw/Mnが2.7以上3.4未満であり、かつ、該発泡性熱可塑性樹脂100重量部に対して、易揮発性発泡剤を4重量部以上10重量部未満、可塑剤を0.2重量部以上2.0重量部未満含有し、該発泡性熱可塑性樹脂粒子中に含有される単量体成分が0.3重量未満とするにより、低温での予備発泡および型内成形に適した発泡性熱可塑性樹脂粒子を得ることができる。本発明の発泡性熱可塑性樹脂粒子を構成するスチレン系単量体としては、例えば、スチレン、α-メチルスチレン、パラメチルスチレン、t-ブチルスチレン、クロルスチレンなどのスチレン系誘導体が挙げられる。これらは単独で用いてもよいし、2種以上を混合して用いてもよい。本発明の発泡性熱可塑性樹脂粒子を構成するアクリル酸エステル系単量体としては、例えば、アクリル酸メチル、アクリル酸ブチル、などのアクリル酸アルキルエステル、メタクリル酸メチル、メタクリル酸エチル、メタクリル酸セチルなどのメタクリル酸アルキルエステルなどが挙げられる。これらの単量体は単独で用いてもよいし、2種以上を混合して用いてもよい。これらのうちでも、スチレン系単量体と共重合し易く、成形性が良い点から、アクリル酸ブチルが好ましい。本発明における発泡性熱可塑性樹脂粒子を構成する単量体組成は、仕込み単量体の全重量100重量に対して単量体組成が、スチレン系単量体95重量超99重量以下、アクリル酸エステル系単量体1重量以上5重量未満であり、より好ましくは、スチレン系単量体97重量以上99重量以下、アクリル酸エステル1重量以上3重量以下である。単量体組成において、アクリル酸エステル系単量体が5重量以上となると、特に高発泡化させた際に、成形体の収縮が起こりやすくなり、成形体の外観の見栄えが悪化する傾向がある。また、アクリル酸エステル系単量体が1重量未満となると、低温での発泡が困難となる目的とする発泡倍率の予備発泡粒子を得るために必要な加熱温度や融着性に優れる成形体を得るのに必要な成形温度が高くなる傾向がある。本発明における発泡性熱可塑性樹脂粒子は、ゲルパーミェーションクロマトグラフ測定以下、GPC測定と略すにより得られる、トップピークでの分子量、面積比率、重量平均分子量Mwおよび、重量平均分子量Mwと数平均分子量Mnとの比Mw/Mnが特定の範囲にあることが必要である。ここで、GPC測定は、発泡性熱可塑性樹脂粒子0.02gを20mlのテトラヒドロフランTHFに溶解した測定用溶液10μlをGPCに注入し、流速0.35ml/分の条件にて測定を行い、GPC測定チャート、重量平均分子量Mwおよび数平均分子量Mnを得た。なお、トップピークTとは、図1に示すように、得られたGPC測定チャート分子量vs検出強度のGPC曲線において、検出強度が最も高くなる点である。また、面積比率とは、得られたGPCチャートから、以下のようにして、算出した値である。図1に示すように、GPC曲線上の、トップピークTよりも高分子量側で、トップピーク強度の1/2の検出強度である点Hと、トップピークTを結ぶ直線THを引く。直線THおよびGPC曲線で囲まれる領域の面積をAとする。他方、GPC曲線とベースラインに囲まれる領域の面積をBとする。面積比率=A/B×100の式により、面積比率を算出する。本発明における発泡性熱可塑性樹脂粒子の、GPC曲線でのトップピークの分子量としては、10万以上13万未満が好ましい。発泡性熱可塑性樹脂粒子のGPC曲線でのトップピークの分子量が10万未満では、発泡成形体とした際の底割強度が低くなる傾向があり、13万を越えると、発泡性が低くなり、成形性が悪化する目的とする発泡倍率の予備発泡粒子を得るために必要な加熱温度や融着性に優れる成形体を得るのに必要な成形温度が高くなる傾向がある。GPC曲線のトップピークの分子量は、熱可塑性樹脂粒子を重合する際の開始剤の使用量および重合温度の組み合わせにより制御することができる。例えば、開始剤の使用量を少なくする、および/または、重合温度を低くすることにより、分子量を大きくできる。本発明における発泡性熱可塑性樹脂粒子のGPC曲線上での面積比率は、全体の面積の5.1未満が好ましく、4.5以下がより好ましい。該面積比率が5.1を超えると、発泡性が低くなり、成形性が悪化する傾向がある。GPC曲線での面積比率は、熱可塑性樹脂粒子を重合する際の開始剤の使用量および重合温度の組み合わせにより制御することができる。例えば、開始剤の使用量を多くする、および/または、重合温度を高くすることで面積比率を下げることができる。本発明における発泡性熱可塑性樹脂粒子の重量平均分子量Mwとしては、20万以上32万未満が好ましく、22万以上28万未満がより好ましい。発泡性スチレン系樹脂粒子の重量平均分子量Mwが20万未満では、発泡成形体とした際の底割強度が低くなる傾向があり、また、32万を越えると、発泡性が低くなり、成形性が悪化する目的とする発泡倍率の予備発泡粒子を得るために必要な加熱温度や融着性に優れる成形体を得るのに必要な成形温度が高くなる傾向がある。重量平均分子量Mwは、熱可塑性樹脂粒子を重合する際の開始剤の使用量と重合温度の組み合わせにより制御する。例えば、開始剤の使用量を多くする、および/または、重合温度を高くすることにより、Mwを低くできる。本発明の発泡性スチレン系樹脂粒子では、重量平均分子量Mwと数平均分子量Mnとの比Mw/Mnは、2.7以上3.4未満とすることが好ましく、2.8以上3.2未満とすることがより好ましい。Mw/Mnが2.7未満であると、表面に溶融した粒子がなく、見栄えの良い成形体を得ることができる成形温度が低くなる傾向があり、3.4よりも大きくなると発泡性が低くなり、成形性が悪化する目的とする発泡倍率の予備発泡粒子を得るために必要な加熱温度や融着性に優れる成形体を得るのに必要な成形温度が高くなる傾向がある。Mw/Mn比は、熱可塑性樹脂粒子を重合する際の開始剤の使用量と重合温度の組み合わせにより制御する。例えば、開始剤の使用量を多くする、および/または、重合温度を高くすることにより、Mw/Mnを下げることができる。本発明において用いられる発泡剤としては、例えば、プロパン、ブタン、ペンタン、ヘキサン等の脂肪族炭化水素、シクロブタン、シクロペンタン、シクロヘキサン等の脂環族炭化水素、メチルクロライド、ジクロルジフルオロメタン、ジクロルテトラフルオロエタン等のハロゲン化炭化水素が挙げられる。これらの発泡剤は、単独で用いてもよいし、2種以上を混合して用いてもよい。これらのうちでも、ブタンが、発泡力が良好である点から、好ましい。本発明における発泡剤の使用量は、熱可塑性樹脂100重量部に対して、4重量部以上10重量部未満が好ましく、5重量部以上9重量部未満がより好ましい。発泡剤の使用量が4重量部未満では、予備発泡時間が長くなると共に、成形時の融着率が低下する傾向があり、製造コストが高くなり、経済的に不利である。発泡剤の使用量が10重量部以上では、成形体が収縮し易くなり、見栄えを損なう傾向がある。本発明において用いられる可塑剤としては、例えば、ジイソブチルアジペート、ジオクチルアジペート、ジブチルセバケート、グリセリントリステアレート、グリセリントリカプリレート、ヤシ油、パーム油、菜種油などが挙げられる。これらのうちでも、医療分野あるいは直接食品に接触する包装材料分野向けに使用される場合には、食用油であるのが好ましく、さらには、やし油、パーム油、菜種油がより好ましい。本発明においては、可塑剤は、熱可塑性樹脂粒子の重合工程、発泡剤を含浸させる工程、等にて添加してもよい。本発明における可塑剤の使用量は、熱可塑性樹脂100重量部に対して、0.2重量部以上2.0重量部未満が好ましく、0.4重量部以上1.6重量部未満がより好ましい。可塑剤の使用量が0.2重量部未満では、二次転移温度が低くならず、低温での予備発泡および成形に不利となる傾向があり、2.0重量部以上では、成形体が収縮し易くなり、見栄えを損なう傾向がある。本発明の発泡性熱可塑性樹脂粒子中に含有される単量体成分は、0.3重量未満である。含有される単量体成分は、発泡性熱可塑性樹脂粒子を発泡して得られる発泡成形体から揮発する傾向があり、特に含有される単量体成分が0.3重量以上では、医療分野あるいは直接食品に接触する包装材料分野、もしくは自動車や建築の部材向けには、好ましくない。ここで、残存単量体成分量は、発泡性熱可塑性樹脂粒子1.0gをジクロロメタン20mlに溶解し、内部標準液シクロペンタノール0.005gを加えた後、ガスクロマトグラフィーGCを用いて、以下の条件にて測定した値である。GC:島津製作所社製GC-14Bカラム:PEG-20M25ChromosorbW60/803.0m×3.0mmI.D.カラム温度:110°C検出器FID温度:170°C残存単量体成分量は、熱可塑性樹脂粒子を重合する際の開始剤の使用量と重合温度の組み合わせにより制御する。例えば、開始剤の使用量を多くする、および/または、重合温度を高くすることにより、残量単量体成分を下げることができる。本発明の発泡性熱可塑性樹脂粒子の製造方法は、水性媒体中にて懸濁重合法により製造されることが好ましい。例えば、塊状重合により製造されたペレットに発泡剤を含浸することによっても得ることができるが、得られる発泡性ス熱可塑性樹脂粒子は、真球とすることが困難であり、予備発泡粒子とした際に金型内への充填性に影響を及ぼす傾向がある。従って、真球状の樹脂粒子を得ることができ、さらに、重合工程と発泡剤含浸工程を一貫して行い発泡性熱可塑性樹脂粒子が得られるため、工業生産性も良い懸濁重合法により製造することが好ましい。すなわち、発泡性熱可塑性樹脂粒子の製造方法としては、スチレン系単量体およびアクリル酸エステル系単量体を懸濁液、重合開始剤およびその他の添加剤の存在下で重合反応を開始し、懸濁重合中に発泡剤を添加するか、または重合後に発泡剤を含浸させる方法が好ましい。本発明における上記単量体の重合開始剤としては、一般に熱可塑性重合体の製造に用いられるラジカル発生型重合開始剤を用いることができる。重合開始剤の代表的なものとしては、例えば、アゾビスイソブチロニトリル等のアゾ系化合物、ベンゾイルパーオキサイド、t-ブチルパーオキシ-2-エチルヘキサノエート、ラウロイルパーオーキサイド-t-ブチルパーオキシイソプロピルカーボネート、1,1-ビスt-ブチルパーオキシシクロヘキサン、1,1-ビスt-アミルパーオキシ-3,3,5-トリメチルシクロヘキサン、1,1-ビスt-ブチルパーオキシ-3,3,5-トリメチルシクロヘキサン、t-ブチルパーオキシベンゾエートなどの過酸化物があげられる。これらは単独で用いてもよいし、2種以上を混合して用いてもよい。本発明における重合開始剤の使用量は,仕込み単量体の全重量100重量部に対して0.01重量部以上3重量部未満が好ましい。重合開始剤の使用量が0.01重量部未満では重合速度が遅くなる傾向があり、逆に、3重量部を超えると、重合反応が早く制御が困難になる傾向がある。本発明において用いられる懸濁剤としては、例えば、ポリビニルアルコール、メチルセルロース、ポリアクリルアミド、ポリビニルピロリドン等の水溶性高分子や第三燐酸カルシウム、ビロリン酸マグネシウム等の難溶性無機物質、等が挙げられる。難溶性無機物質を用いる場合は、ドデシルベンゼンスルホン酸ソーダ等のア二オン界面活性剤を併用することにより、懸濁安定効果は増大させることができる。また、水溶性高分子と難溶性無機物質の併用も効果的である。本発明においては、上記した原料物質以外に、造核剤、難燃剤等の発泡性熱可塑性重合体粒子の製造に一般的に使用されている物質を、本発明を阻害しない限りにおいては、併用してもよい。本発明において用いられる造核剤としては、例えば、メタクリル酸メチル系共重合体、ポリエチレンワックス、タルク、脂肪酸ビスアマイド、エチレン-酢酸ビニル共重合体樹脂、等が挙げられる。脂肪酸ビスアマイドの具体的例としては、メチレンビスステアリルアマイド、エチレンビスステアリルアマイド以下EBSと略する、ヘキサメチレンビスパルミチン酸アマイド、エチレンビスオレイン酸アマイド等である。本発明において用いられる難燃剤および難燃助剤としては、公知慣用のものが使用できる。難燃剤の具体例としては、例えば、ヘキサブロモシクロドデカン、テトラブロモブタン、ヘキサブロモシクロヘキサン等のハロゲン化脂肪族炭化水素系化合物、テトラブロモビスフェノールA、テトラブロモビスフェノールF、2,4,6-トリブロモフェノール等の臭素化フェノール類、テトラブロモビスフェノールA-ビス2,3-ジブロモプロピルエーテル、テトラブロモビスフェノールA-ビス2,3-ジブロモ-2-メチルプロピルエーテル、テトラブロモビスフェノールA-ジグリシジルエーテル、2,2-ビス[42,3-ジブロモアルコキシ-3,5-ジブロモフェニル]-プロパン等の臭素化フェノール誘導体が挙げられる。これらは単独で用いてもよいし、2種以上を混合して用いてもよい。難燃助剤の具体例としては、例えば、クメンハイドロパーオキサイド、ジクミルパーオキサイド、t-ブチルハイドロパーオキサイド、2,3-ジメチルー2,3-ジフェニルブタン等の開始剤を使用してもよい。本発明の発泡性熱可塑性樹脂粒子は、これを予備発泡させ、その後、それを加熱発泡させ、発泡成形体とする。予備発泡方法としては、例えば、円筒形の予備発泡装置を用いて、蒸気等で加熱して発泡させる等の、通常の方法を採用することができる。予備発泡時の加熱温度缶内温度は、吹き込み蒸気圧及びエアー量により適宜調整されるものであるが、通常101~105°C程度であるが、本発明においては、97~100°C程度の低温においても予備発泡が可能となる。予備発泡粒子を発泡成形させる方法としては、例えば、金型内に予備発泡粒子を充填し、蒸気等を吹き込んで加熱する方法により発泡成形体を得る等の、通常の方法を採用することができる。型内成形時の吹き込み蒸気圧としては、通常0.6~1.0kgf/cm2程度であるが、本発明においては、0.3~0.8kgf/cm2程度においても成形が可能となる。型内成形時の金型温度としては、吹き込み蒸気圧により適宜調整されるものであるが、通常113~115°C程度であるが、本発明においては、109~115°C程度とより低温においても成形が可能となる。以上のように、本発明の発泡性熱可塑性樹脂粒子は、予備発泡時および型内発泡成形時のどちらにおいても、従来よりも低温で実施することが可能であり、より省エネルギーに適した樹脂である。以下に、実施例および比較例を挙げるが、これによって本発明は制限されるものではない。なお、測定評価法は以下の通りに実施した。<含有される単量体成分量の定量>得られた発泡性熱可塑性樹脂粒子に含有される単量体成分量は、発泡性熱可塑性樹脂粒子1.0gをジクロロメタン20mlに溶解し、内部標準液シクロペンタノール0.005gを加えた後、ガスクロマトグラフィーGCを用いて、以下の条件にて測定した。GC:島津製作所社製GC-14Bカラム:PEG-20M25ChromosorbW60/803.0m×3.0mmI.D.カラム温度:110°C検出器FID温度:170°C<GPC測定>得られた発泡性熱可塑性樹脂粒子に対して、発泡性熱可塑性樹脂粒子0.02gをテトラヒドロフランTHF20mlに溶解させた後、ゲルパーミェーションクロマトグラフGPCを用いて、以下の条件にてGPC測定を行い、GPC測定チャートおよび、重量平均分子量Mwおよび数平均分子量Mnを得た。測定装置:東ソー社製、高速GPC装置HLC-8220使用カラム:東ソー社製、SuperHZM-H×2本、SuperH-RC×2本カラム温度:40°C、移動相:THFテトラヒドロフラン流量:0.35ml/分、注入量:10μl検出器:RIトップピークでの分子量:図1に示すように、得られたGPC測定チャート分子量vs検出強度において、GPC曲線上における検出強度が最も高くなる点をトップピークとして、対応する分子量を導き出した。面積比率計算:図1に示すように、前記トップピークTよりも高分子量側で、トップピーク強度の1/2の高さのGPC曲線上の点Hと、トップピークTとを結ぶ直線THと、GPC曲線とで囲まれる領域の面積Aと、GPC曲線とベースラインに囲まれる面積B全体の面積を求めた後、以下の式で算出した。面積比率=A/B×100<予備発泡時の缶内温度測定>円筒形の予備発泡機の側面から温度計を挿入し、予備発泡時の缶内温度を測定した。<成形性評価>成形機ダイセン製、KR-57を用いて、厚み30mmで長さ550mm×幅350mm×高さ120mmサイズの箱形形状の金型内に充填し、吹き込み蒸気圧0.3~0.8kgf/cm2の範囲内で変化させた成型条件にて型内成形を行い、箱型の発泡成形品を得た。得られた熱可塑性樹脂発泡体は、室温で24時間乾燥させた後、下記の発泡粒子間の表面性および融着性がどちらも合格になる、最低の吹き込み水蒸気圧吹き込み水蒸気圧を求めて、成形可能な蒸気圧範囲とした。また、最低の吹き込み水蒸気圧および最高の吹き込み水蒸気圧での金型温度を求めた。1融着性評価得られた熱可塑性樹脂発泡体を破断し、破断面を観察して、粒子界面ではなく、粒子が破断している割合を求めて、以下の基準にて、融着性を判定した。合格:粒子破断の割合が80以上不合格:粒子破断の割合が80未満2表面性評価得られた熱可塑性樹脂発泡体の表面状態を目視観察し、以下の基準にて表面性を評価した。合格:表面の溶融、粒間少なく、美麗不合格:表面の溶融、粒間があり外観不良<成形体の底割強度測定>得られた箱状成形体の四辺を固定して、箱状成形体の底部中央を、100mmφの筒状の冶具を用いて押圧し、底部が破壊された際の最大荷重を測定した。実施例1<発泡性スチレン系樹脂粒子の製造>撹拌機付属の6リットルのオートクレーブに、純水100重量部、リン酸三カルシウム0.2重量部、ドデシルベンゼンスルホン酸ナトリウム0.01重量部および、開始剤としてベンゾイルパーオキサイド0.3重量部および1,1-ビスt-ブチルパーオキシシクロヘキサン0.2重量部を仕込んだ。続いて、250回転/分で撹拌しながら、スチレンモノマー99重量部、アクリル酸ブチルモノマー1重量部およびヤシ油1重量を仕込んだ後、98°Cまで昇温させた。引き続き、98°Cにて4時間保持して、熱可塑性樹脂粒子を得た。次いで、発泡剤としてシクロヘキサン2重量部およびブタン6重量部をオートクレーブ中に圧入し、再び120°Cまで昇温させた。その後、120°Cにて2時間保温した後、室温まで冷却して、オートクレーブから重合スラリーを取り出した。取り出した重合スラリーを脱水、洗浄、乾燥することにより、発泡性熱可塑性樹脂粒子を得た。<予備発泡および成形品の製造>得られた発泡性スチレン系樹脂粒子を篩分けして、粒子径0.6mm~1.2mmとした。篩分けした発泡性スチレン系樹脂粒子を、加圧式予備発泡機[大開工業製、BHP]を用いて、吹き込み蒸気圧0.8kgf/cm2の条件にて嵩倍率65倍に予備発泡を実施した。この際、吹き込み蒸気にはエアーを切り込ませて、吹き込み蒸気温度を調節したところ、加圧加熱時間は70秒、缶内温度は98°Cであった。その後、常温下で1日放置して、養生乾燥を行った。次いで、得られた熱可塑性樹脂予備発泡粒子を、成形機ダイセン製、KR-57を用いて、厚み30mmで長さ550mm×幅350mm×高さ120mmサイズの箱形形状の金型内に充填し、吹き込み蒸気圧0.3~0.8kgf/cm2の成型条件にて型内成形を行い、箱型の発泡成形品を得た。成形可能な蒸気圧範囲は0.3~0.8kgf/cm2であり、その際の金型温度は109~115°Cであった。得られた発泡性熱可塑性樹脂粒子および発泡成形体を用いて評価を行い、その結果を表1に示す。実施例2<発泡性スチレン系樹脂粒子の製造>重合開始時の単量体組成を、スチレンモノマー98重量部およびアクリル酸ブチルモノマー2重量部に変更した以外は、実施例1と同様の操作により、発泡性熱可塑性樹脂粒子を得た。<予備発泡および成形品の製造>嵩倍率65倍の予備発泡粒子を得る際の、予備発泡時の加圧加熱時間は63秒、缶内温度は98°Cであった。次いで、実施例1と同様に型内成形を行った際の、成形可能な蒸気圧範囲は0.3~0.8kgf/cm2であり、その際の金型温度は109~115°Cであった。その評価結果を、表1に示す。実施例3<発泡性スチレン系樹脂粒子の製造>重合開始時の単量体組成を、スチレンモノマー97重量部およびアクリル酸ブチルモノマー3重量部に変更した以外は、実施例1と同様の操作により、発泡性熱可塑性樹脂粒子を得た。<予備発泡および成形品の製造>嵩倍率65倍の予備発泡粒子を得る際の、予備発泡時の加圧加熱時間は55秒、缶内温度は98°Cであった。次いで、実施例1と同様に型内成形を行った際の、成形可能な蒸気圧範囲は0.3~0.8kgf/cm2であり、その際の金型温度は109~115°Cであった。その評価結果を、表1に示す。実施例4<発泡性スチレン系樹脂粒子の製造>発泡性熱可塑性樹脂粒子の製造において、発泡剤としてシクロヘキサン2重量部およびブタン3重量部とした以外は、実施例2と同様の操作により、発泡性熱可塑性樹脂粒子を得た。<予備発泡および成形品の製造>嵩倍率65倍の予備発泡粒子を得る際の、予備発泡時の加圧加熱時間は120秒、缶内温度は98°Cであった。次いで、実施例1と同様に型内成形を行った際の、成形可能な蒸気圧範囲は0.3~0.8kgf/cm2であり、その際の金型温度は109~115°Cであった。その評価結果を、表1に示す。実施例5<発泡性スチレン系樹脂粒子の製造>熱可塑性樹脂粒子の重合において、重合開始時にヤシ油の使用量を1重量部から1.5重量部に変更した以外は、実施例2と同様の操作により、発泡性熱可塑性樹脂粒子を得た。<予備発泡および成形品の製造>嵩倍率65倍の予備発泡粒子を得る際の、予備発泡時の加圧加熱時間は60秒、缶内温度は98°Cであった。次いで、実施例1と同様に型内成形を行った際の、成形可能な蒸気圧範囲は0.3~0.8kgf/cm2であり、その際の金型温度は109~115°Cであった。その評価結果を、表1に示す。実施例6<発泡性スチレン系樹脂粒子の製造>熱可塑性樹脂粒子の重合において、重合開始時にベンゾイルパーオキサイド0.3重量部を0.2重量部に変更した以外は、実施例2と同様の操作により、発泡性熱可塑性樹脂粒子を得た。<予備発泡および成形品の製造>嵩倍率65倍の予備発泡粒子を得る際の、予備発泡時の加圧加熱時間は80秒、缶内温度は98°Cであった。次いで、実施例1と同様に型内成形を行った際の、成形可能な蒸気圧範囲は0.3~0.8kgf/cm2であり、その際の金型温度は109~115°Cであった。その評価結果を、表1に示す。実施例7<発泡性スチレン系樹脂粒子の製造>熱可塑性樹脂粒子の重合において、重合開始時に1,1-ビスt-ブチルパーオキシシクロヘキサン0.2重量部を0.25重量部に変更した以外は、実施例2と同様の操作により、発泡性熱可塑性樹脂粒子を得た。<予備発泡および成形品の製造>嵩倍率65倍の予備発泡粒子を得る際の、予備発泡時の加圧加熱時間は75秒、缶内温度は98°Cであった。次いで、実施例1と同様に型内成形を行った際の、成形可能な蒸気圧範囲は0.3~0.8kgf/cm2であり、その際の金型温度は109~115°Cであった。その評価結果を、表1に示す。比較例1<発泡性スチレン系樹脂粒子の製造>熱可塑性樹脂粒子の重合において、重合開始時に単量体組成を、アクリル酸ブチルモノマーを使用せず、スチレンモノマー100重量部に変更した以外は、実施例1と同様の操作により、発泡性熱可塑性樹脂粒子を得た。<予備発泡および成形品の製造>嵩倍率65倍の予備発泡粒子を得る為に、予備発泡時の吹き込み蒸気圧を0.8kgf/cm2から1.0kgf/cm2に変更した結果、加圧加熱時間は97秒、缶内温度は103°Cであった。次いで、実施例1と同様に型内成形を行った際の、成形可能な蒸気圧範囲は0.6~0.8kgf/cm2であり、その際の金型温度は113~115°Cであった。その評価結果を、表1に示す。比較例2<発泡性スチレン系樹脂粒子の製造>重合開始時の単量体組成を、スチレンモノマー95重量部およびアクリル酸ブチルモノマー5重量部に変更した以外は、実施例1と同様の操作により、発泡性熱可塑性樹脂粒子を得た。<予備発泡および成形品の製造>嵩倍率65倍の予備発泡粒子を得る際の、予備発泡時の加圧加熱時間は34秒、缶内温度は97°Cであった。次いで、実施例1と同様に型内成形を行った際の、成形可能な蒸気圧範囲は0.3~0.4kgf/cm2であり、その際の金型温度は109~110°Cであった。その評価結果を、表1に示す。比較例3<発泡性スチレン系樹脂粒子の製造>発泡性熱可塑性樹脂粒子の製造において、発泡剤としてシクロヘキサンを使用せず、ブタンを2重量部に変更した以外は、実施例2と同様の操作により、発泡性熱可塑性樹脂粒子を得た。<予備発泡および成形品の製造>予備発泡時の吹き込み蒸気圧を0.8kgf/cm2から1.0kgf/cm2に変更したが、目標倍率まで発泡せず、評価不可能であった。比較例4<発泡性スチレン系樹脂粒子の製造>発泡性熱可塑性樹脂粒子の製造において、発泡剤としてシクロヘキサン3重量部及びブタン9重量部に変更した以外は、実施例2と同様の操作により、発泡性熱可塑性樹脂粒子を得た。<予備発泡および成形品の製造>嵩倍率65倍の予備発泡粒子を得る際の、予備発泡時の加圧加熱時間は42秒、缶内温度は97°Cであった。次いで、実施例1と同様に型内成形を行った際の、成形可能な蒸気圧範囲は0.3~0.4kgf/cm2であり、その際の金型温度は109~110°Cであった。その評価結果を、表1に示す。比較例5<発泡性スチレン系樹脂粒子の製造>熱可塑性樹脂粒子の重合において、重合開始時にヤシ油の使用量を1重量部から使用しないことに変更した以外は、実施例2と同様の操作により、発泡性熱可塑性樹脂粒子を得た。<予備発泡および成形品の製造>嵩倍率65倍の予備発泡粒子を得る為に、予備発泡時の吹き込み蒸気圧を0.8kgf/cm2から1.0kgf/cm2に変更した結果、加圧加熱時間は80秒、缶内温度は103°Cであった。次いで、実施例1と同様に型内成形を行った際の、成形可能な蒸気圧範囲は0.6~0.8kgf/cm2であり、その際の金型温度は113~115°Cであった。その評価結果を、表1に示す。比較例6<発泡性スチレン系樹脂粒子の製造>熱可塑性樹脂粒子の重合において、重合開始時のヤシ油の使用量を1重量部から2.1重量部に変更した以外は、実施例2と同様の操作により、発泡性熱可塑性樹脂粒子を得た。<予備発泡および成形品の製造>嵩倍率65倍の予備発泡粒子を得る際の、予備発泡時の加圧加熱時間は38秒、缶内温度は97°Cであった。次いで、実施例1と同様に型内成形を行った際の、成形可能な蒸気圧範囲は0.3~0.4kgf/cm2であり、その際の金型温度は109~110°Cであった。その評価結果を、表1に示す。比較例7<発泡性スチレン系樹脂粒子の製造>熱可塑性樹脂粒子の重合において、重合開始時にベンゾイルパーオキサイド0.30重量部を0.35重量部に変更し、98°Cでの保温時間を4時間から3時間に変更した以外は、実施例2と同様の操作により、発泡性熱可塑性樹脂粒子を得た。得られた発泡性樹脂粒子のGPCチャート上でのトップピークの分子量は9万であった。<予備発泡および成形品の製造>嵩倍率65倍の予備発泡粒子を得る際の、予備発泡時の加圧加熱時間は33秒、缶内温度は97°Cであった。次いで、実施例1と同様に型内成形を行った際の、成形可能な蒸気圧範囲は0.3~0.6kgf/cm2であり、その際の金型温度は109~113°Cであった。その評価結果を、表1に示す。比較例8<発泡性スチレン系樹脂粒子の製造>熱可塑性樹脂粒子の重合において、重合開始時にベンゾイルパーオキサイド0.30重量部を0.15重量部、1,1-ビスt-ブチルパーオキシシクロヘキサン0.20重量部を0.25重量部に変更した。また、重合温度を98°Cから102°Cに変更し、更に102°Cで3時間保温した後30分間かけて120°Cまで昇温した。引き続き、120°Cにて1時間保温して、スチレン系樹脂粒子を得た後、95°Cまで冷却し発泡剤としてシクロヘキサン2重量およびブタン6重量をオートクレーブ中に圧入し、再び120°Cまで昇温させた。その後、120°Cにて1時間保温した以外は、実施例2と同様の操作により、発泡性熱可塑性樹脂粒子を得た。得られた発泡性樹脂粒子のGPCチャート上でのトップピークでの分子量は13万であった。<予備発泡および成形品の製造>嵩倍率65倍の予備発泡粒子を得る為に、予備発泡時の吹き込み蒸気圧を0.8kgf/cm2から1.0kgf/cm2に変更した結果、加圧加熱時間は68秒、缶内温度は103°Cであった。次いで、実施例1と同様に型内成形を行った際の、成形可能な蒸気圧範囲は0.6~0.8kgf/cm2であり、その際の金型温度は113~115°Cであった。その評価結果を、表1に示す。比較例9<発泡性スチレン系樹脂粒子の製造>重合開始時にベンゾイルパーオキサイド0.30重量部を0.20重量部に変更し、98°Cで3時間30分保温した後30分間かけて120°Cまで昇温させた。引き続き、120°Cにて1時間保温して、スチレン系樹脂粒子を得た後、95°Cまで冷却し発泡剤としてシクロヘキサン2重量部およびブタン6重量部をオートクレーブ中に圧入し、再び120°Cまで昇温させた。その後、120°Cにて1時間保温した以外は、実施例2と同様の操作により、発泡性熱可塑性樹脂粒子を得た。得られた発泡性樹脂粒子のGPCチャートの面積比率は5.1であった。<予備発泡および成形品の製造>嵩倍率65倍の予備発泡粒子を得る為に、予備発泡時の吹き込み蒸気圧を0.8kgf/cm2から1.0kgf/cm2に変更した結果、加圧加熱時間は63秒、缶内温度は103°Cであった。次いで、実施例1と同様に型内成形を行った際の、成形可能な蒸気圧範囲は0.6~0.8kgf/cm2であり、その際の金型温度は113~115°Cであった。その評価結果を、表1に示す。比較例10<発泡性スチレン系樹脂粒子の製造>重合開始時にベンゾイルパーオキサイド0.30重量部を0.35重量部に変更した以外は、実施例2と同様の操作により、発泡性熱可塑性樹脂粒子を得た。得られた発泡性樹脂粒子の重量平均分子量が19万であった。<予備発泡および成形品の製造>嵩倍率65倍の予備発泡粒子を得る際の、予備発泡時の加圧加熱時間は31秒、缶内温度は97°Cであった。次いで、実施例1と同様に型内成形を行った際の、成形可能な蒸気圧範囲は0.3~0.4kgf/cm2であり、その際の金型温度は109~110°Cであった。その評価結果を、表1に示す。比較例11<発泡性スチレン系樹脂粒子の製造>熱可塑性樹脂粒子の重合において、重合開始時にベンゾイルパーオキサイド0.30重量部を0.20重量部に変更した以外は、実施例2と同様の操作により、発泡性熱可塑性樹脂粒子を得た。得られた発泡性樹脂粒子の重量平均分子量が32万であった。<予備発泡および成形品の製造>嵩倍率65倍の予備発泡粒子を得る為に、予備発泡時の吹き込み蒸気圧を0.8kgf/cm2から1.0kgf/cm2に変更した結果、加圧加熱時間は110秒、缶内温度は105°Cであった。次いで、実施例1と同様に型内成形を行った際の、成形可能な蒸気圧範囲は0.8kgf/cm2であり、その際の金型温度は115°Cであった。その評価結果を、表1に示す。比較例12<発泡性スチレン系樹脂粒子の製造>熱可塑性樹脂粒子の重合において、重合開始時にベンゾイルパーオキサイド0.3重量部を0.32重量部に変更した以外は、実施例2と同様の操作により、発泡性熱可塑性樹脂粒子を得た。得られた発泡性樹脂粒子のMw/Mnが2.5であった。<予備発泡および成形品の製造>嵩倍率65倍の予備発泡粒子を得る為に、予備発泡時の吹き込み蒸気圧を0.8kgf/cm2から1.0kgf/cm2に変更した結果、加圧加熱時間は36秒、缶内温度は100°Cであった。次いで、実施例1と同様に型内成形を行った際の、成形可能な蒸気圧範囲は0.3~0.6kgf/cm2であり、その際の金型温度は109~113°Cであった。その評価結果を、表1に示す。比較例13<発泡性スチレン系樹脂粒子の製造>熱可塑性樹脂粒子の重合において、重合開始時にベンゾイルパーオキサイド0.3重量部を0.2重量部に変更し、1,1-ビスt-ブチルパーオキシシクロヘキサン0.20重量部を0.15重量部に変更した以外は、実施例2と同様の操作により、発泡性熱可塑性樹脂粒子を得た。得られた発泡性樹脂粒子のMw/Mnが3.5であった。<予備発泡および成形品の製造>嵩倍率65倍の予備発泡粒子を得る際の、予備発泡時の吹き込み蒸気圧を0.8kgf/cm2から1.0kgf/cm2に変更した結果、加圧加熱時間は112秒、缶内温度は105°Cであった。次いで、実施例1と同様に型内成形を行った際の、成形可能な最低蒸気圧は0.8kgf/cm2であり、その際の金型温度は115°Cであった。その評価結果を、表1に示す。"